(57)【特許請求の範囲】
【請求項１】
一般式（Ｉ）
【化１】
0006420185.tif 000015
（式中、Ｒは一般式（ａ）
【化２】
0006420185.tif 000016
で表される２価基を示し、ｎは４〜１２の整数である。）
で表されるチオエーテル結合とメルカプト基を有するイソシアヌレート類。
【請求項２】
一般式（Ｉ）
【化３】
0006420185.tif 000017
（式中、Ｒは一般式（ａ）
【化４】
0006420185.tif 000018
で表される２価基を示し、ｎは４〜１２の整数である。）
で表されるチオエーテル結合とメルカプト基を有するイソシアヌレート類を含むエポキシ樹脂用硬化剤。
【請求項３】
請求項２に記載のエポキシ樹脂用硬化剤を含むエポキシ樹脂組成物。
【請求項４】
アミン類からなる硬化促進剤を含む請求項３に記載のエポキシ樹脂組成物。
【請求項５】
アミン類とエポキシ化合物との反応生成物を硬化促進剤として含む請求項３に記載のエポキシ樹脂組成物。
【請求項６】
分子内に１個以上のイソシアネート基を有する化合物と分子内に少なくとも１個の第１級及び／又は第２級アミノ基を有する化合物との反応生成物を硬化促進剤として含む請求項３に記載のエポキシ樹脂組成物。
【請求項７】
請求項３から６のいずれかに記載のエポキシ樹脂組成物を含む接着剤。
【請求項８】
請求項３から６のいずれかに記載のエポキシ樹脂組成物を含むシール剤。
【発明の詳細な説明】
【技術分野】
【０００１】
本発明は、新規なチオエーテル結合とメルカプト基を有するイソシアヌレート類とその利用、特に、エポキシ樹脂用硬化剤としての利用、更には、そのようなエポキシ樹脂用硬化剤を含むエポキシ樹脂組成物と、そのようなエポキシ樹脂組成物を含む接着剤及びシール剤に関する。
【背景技術】
【０００２】
分子内に複数のチオール基（メルカプト基）を有する化合物は、例えば、エポキシ樹脂の硬化剤としてよく知られている。例えば、硬化剤としてポリチオール化合物を用いると共に、アミン類とエポキシ化合物との反応生成物を硬化促進剤として含むエポキシ樹脂組成物が提案されている。このエポキシ樹脂組成物は可使時間が長く、しかも、比較的低温で速やかに硬化するとされている（特許文献１参照）。
【０００３】
更に、分子内に１個以上のイソシアネート基を有するイソシアネート類と分子内に少なくとも１個の第１級及び／又は第２級アミノ基を有する化合物との反応生成物を硬化促進剤として含むエポキシ樹脂組成物も提案されており、このエポキシ樹脂組成物も可使時間が長く、すぐれた硬化性を有するとされている（特許文献２参照）。
【０００４】
特に、トリチオールイソシアヌレートとも呼ばれるトリス（３−メルカプトプロピル）イソシアヌレートは、分子中にエステル基をもたないことから、耐水性にすぐれるエポキシ樹脂硬化物を与える硬化剤として提案されている（特許文献３及び４参照）。
【０００５】
しかしながら、上述したメルカプト基を有するイソシアヌレート類をエポキシ樹脂硬化剤として使用した場合、得られるエポキシ樹脂は耐加水分解性にすぐれるものの、高架橋密度構造によりガラス転移点が高すぎると共に、脆いという問題を有する。
【０００６】
そこで、耐加水分解性にすぐれると共に、低いガラス転移点を有するエポキシ樹脂硬化物を与えるエポキシ樹脂用硬化剤が要望されている。
【先行技術文献】
【特許文献】
【０００７】
【特許文献１】特開平６−２１１９６９号公報
【特許文献２】特開平６−２１１９７０号公報
【特許文献３】特開２０１２−１５３７９４号公報
【特許文献４】特開平２−０３８４１８号公報
【発明の概要】
【発明が解決しようとする課題】
【０００８】
本発明は、エポキシ樹脂用硬化剤における上述した事情に鑑みてなされたものであって、耐加水分解性にすぐれると共に、低いガラス転移点を有する硬化物を与えるエポキシ樹脂用硬化剤として有用な新規なチオエーテル結合とメルカプト基を有するイソシアヌレート類と、そのようなチオエーテル結合とメルカプト基を有するイソシアヌレート類を硬化剤として含むエポキシ樹脂組成物を提供することを目的とする。更に、本発明は、そのようなエポキシ樹脂組成物を含む接着剤及びシール剤を提供することを目的とする。
【課題を解決するための手段】
【０００９】
本発明によれば、一般式（Ｉ）
【００１０】
【化１】
0006420185.tif 000002
【００１１】
（式中、Ｒは一般式（ａ）
【００１２】
【化２】
0006420185.tif 000003
【００１３】
で表される２価基を示し、ｎは３〜１２の整数である。）
で表されるチオエーテル結合とメルカプト基を有するイソシアヌレート類が提供される。
【００１４】
また、本発明によれば、一般式（Ｉ）
【００１５】
【化３】
0006420185.tif 000004
【００１６】
（式中、Ｒは一般式（ａ）
【００１７】
【化４】
0006420185.tif 000005
【００１８】
で表される２価基を示し、ｎは３〜１２の整数である。）
で表されるチオエーテル結合とメルカプト基を有するイソシアヌレート類を含むエポキシ樹脂用硬化剤が提供される。
【００１９】
更に、本発明によれば、上記エポキシ樹脂用硬化剤を含むエポキシ樹脂組成物が提供される。
【００２０】
即ち、本発明によれば、上記エポキシ樹脂用硬化剤とアミン類からなる硬化促進剤を含むエポキシ樹脂組成物が提供され、また、上記エポキシ樹脂用硬化剤を含み、アミン類とエポキシ化合物との反応生成物を硬化促進剤として含むエポキシ樹脂組成物が提供され、また、上記エポキシ樹脂用硬化剤をとして含み、分子内に１個以上のイソシアネート基を有するイソシアネート化合物と分子内に少なくとも１個の第１級及び／又は第２級アミノ基を有する化合物との反応生成物を硬化促進剤として含むエポキシ樹脂組成物が提供される。
【００２１】
上記に加えて、本発明によれば、上述したエポキシ樹脂組成物を含む接着剤及びシール剤が提供される。
【発明の効果】
【００２２】
本発明による上記一般式（Ｉ）で表されるチオエーテル結合とメルカプト基を有するイソシアヌレート類は、イソシアヌレート環の有する３個の窒素原子上の水素原子がチオエーテル結合とメルカプト基を有する置換基にて置換された新規な化合物である。
【００２３】
また、本発明による上記一般式（Ｉ）で表されるチオエーテル結合とメルカプト基を有するイソシアヌレート類は、分子中にエステル基をもたないので、従来のポリチオール類よりも、耐加水分解性にすぐれるエポキシ樹脂硬化物を与えるエポキシ樹脂用硬化剤として有用である。更に、チオエーテル結合とメルカプト基を有する置換基が長鎖構造を有することから架橋密度が適度に低いので、低いガラス転移点を有して、柔軟なエポキシ樹脂硬化物を与える。
【００２４】
従って、本発明によれば、このようなエポキシ樹脂組成物を含み、耐加水分解性にすぐれ、低弾性で柔軟性にすぐれた接着剤及びシール剤を得ることができる。
【図面の簡単な説明】
【００２５】
【図１】１，３，５−トリス［３−（４−メルカプトブチルスルファニル）プロピル］イソシアヌレートのＩＲスペクトルである。
【発明を実施するための形態】
【００２６】
本発明による新規なチオエーテル結合とメルカプト基を有するイソシアヌレート類（以下、単に、本発明のイソシアヌレート類という。）は、一般式（Ｉ）
【００２７】
【化５】
0006420185.tif 000006
【００２８】
（式中、Ｒは一般式（ａ）
【００２９】
【化６】
0006420185.tif 000007
【００３０】
で表される２価基を示し、ｎは３〜１２の整数である。）
で表される。
【００３１】
本発明のイソシアヌレート類の好ましい具体例として、例えば、
１，３，５−トリス［３−（３−メルカプトプロピルスルファニル）プロピル］イソシアヌレート、
１，３，５−トリス［３−（４−メルカプトブチルスルファニル）プロピル］イソシアヌレート、
１，３，５−トリス［３−（５−メルカプトペンチルスルファニル）プロピル］イソシアヌレート、
１，３，５−トリス［３−（６−メルカプトヘキシルスルファニル）プロピル］イソシアヌレート、
１，３，５−トリス［３−（８−メルカプトオクチルスルファニル）プロピル］イソシアヌレート、
１，３，５−トリス［３−（１０−メルカプトデシルスルファニル）プロピル］イソシアヌレート、
１，３，５−トリス［３−（１２−メルカプトドデシルスルファニル）プロピル］イソシアヌレート
等を挙げることができる。
【００３２】
上記一般式（Ｉ）で表される本発明のイソシアヌレート類は、化学式（II）
【００３３】
【化７】
0006420185.tif 000008
【００３４】
で表される１，３，５−トリアリルイソシアヌレートに、必要に応じて、適宜の溶媒中、触媒の存在下に、一般式（III）
ＨＳ−Ｒ−ＳＨ
（III）
（式中、Ｒは一般式（ａ）
【００３５】
【化８】
0006420185.tif 000009
【００３６】
で表される２価基を示し、ｎは３〜１２の整数である。）
で表されるジチオール類を反応させることによって得ることができる。
【００３７】
上記ジチオール類として、例えば、
１，３−プロパンジチオール、
１，４−ブタンジチオール、
１，５−ペンタンジチオール、
１，６−ヘキサンジチオール、
１，７−ヘプタンジチオール、
１，８−オクタンジチオール、
１，９−ノナンジチオール、
１，１０−デカンジチオール、
１，１１−ウンデカンジチオール、
１，１２−ドデカンジチオール
等を挙げることができる。
【００３８】
上記１，３，５−トリアリルイソシアヌレートと上記ジチオール類との反応において、上記ジチオール類は、１，３，５−トリアリルイソシアヌレート１モル部に対して、通常、４．０〜２００モル部の割合にて用いられ、好ましくは、４．０〜１００モル部の割合にて用いられる。
【００３９】
上記１，３，５−トリアリルイソシアヌレートと上記ジチオール類との反応において触媒を用いることができる。上記触媒としては、例えば、アゾビスイソブチロニトリルや過酸化ベンゾイルが好ましく用いられる。このような触媒は、１，３，５−トリアリルイソシアヌレート１モル部に対して、通常、０．００１〜１．２モル部の割合にて用いられ、好ましくは、０．００５〜０．４モル部の割合にて用いられる。
【００４０】
上記１，３，５−トリアリルイソシアヌレートと上記ジチオール類との反応において、必要に応じて、溶媒を用いてもよい。溶媒は、反応を阻害しない限りは、特に、制限されることはないが、例えば、水、メタノール、エタノール、イソプロピルアルコールのようなアルコール類、ヘキサン、ヘプタンのような脂肪族炭化水素類、アセトン、２−ブタノンのようなケトン類、酢酸エチル、酢酸ブチルのようなエステル類、ベンゼン、トルエン、キシレンのような芳香族炭化水素類、塩化メチレン、クロロホルム、四塩化炭素、クロロトリフルオロメタン、ジクロロエタン、クロロベンゼン、ジクロロベンゼンのようなハロゲン化炭化水素類、ジエチルエーテル、ジイソプロピルエーテル、テトラヒドロフラン、ジオキサン、ジメトキシエタン、ジエチレングリコールジメチルエーテルのようなエーテル類、ホルムアミド、Ｎ，Ｎ−ジメチルホルムアミド、Ｎ，Ｎ−ジメチルアセトアミド、Ｎ−メチル−２−ピロリドン、ヘキサメチルホスホロトリアミドのようなアミド類、ジメチルスルホキシドのようなスルホキシド類等を挙げることができる。このような溶媒は、単独で、又は２種以上を組み合わせて用いられる。
【００４１】
上記１，３，５−トリアリルイソシアヌレートと上記ジチオール類との反応は、通常、−１０〜２００℃の範囲の温度で行なわれ、好ましくは、２５〜１５０℃の範囲の温度で行なわれる。また、反応時間は、反応温度にもよるが、通常、１〜２４時間の範囲であり、好ましくは、１〜６時間の範囲である。
【００４２】
上記１，３，５−トリアリルイソシアヌレートと上記ジチオール類との反応の終了後、得られた反応混合物から過剰のジチオール類と溶媒を留去した後、残留物として、一般式（Ｉ）で表される本発明のイソシアヌレート類を得ることができる。また、例えば、抽出操作やカラムクロマトグラフィ等の方法によって、得られた反応混合物から目的とする上記一般式（Ｉ）で表される本発明のイソシアヌレート類を分離、精製してもよい。
【００４３】
本発明によるエポキシ樹脂用硬化剤は、上記一般式（Ｉ）で表される本発明のイソシアヌレート類を含む。本発明によるエポキシ樹脂組成物は、上記エポキシ樹脂用硬化剤を含む。本発明のイソシアヌレート類は、分子中にエステル基をもたないので、従来のポリチオール類よりも、耐加水分解性にすぐれるエポキシ樹脂硬化物を与える。
【００４４】
即ち、本発明によるエポキシ樹脂用硬化剤を含むエポキシ樹脂組成物は、耐加水分解性にすぐれているのみならず、従来、知られているエポキシ樹脂組成物に比べて、架橋密度が適度に低く、低いガラス転移点を有し、柔軟なエポキシ樹脂硬化物を与える。
【００４５】
更に、本発明によるエポキシ樹脂組成物は、アミン類からなる硬化促進剤を含み、また、本発明によるエポキシ樹脂組成物は、上記アミン類からなる硬化促進剤に代えて、又は上記アミン類からなる硬化促進剤と共に、アミン類とエポキシ化合物との反応生成物からなる硬化促進剤や、分子内に１個以上のイソシアネート基を有する化合物と分子内に少なくとも１個の第１級及び／又は第２級アミノ基を有する化合物との反応生成物からなる硬化促進剤を含んでもよい。
【００４６】
本発明において、上記エポキシ樹脂とは、平均して１分子当り２個以上のエポキシ基を有するエポキシ化合物をいい、従って、よく知られているように、そのようなエポキシ樹脂として、例えば、ビスフェノールＡ、ビスフェノールＦ、ビスフェノールＡＤ、カテコール、レゾルシノール等の多価フェノール、グリセリンやポリエチレングリコール等の多価アルコールとエピクロルヒドリンを反応させて得られるポリグリシジルエーテル類、ｐ−ヒドロキシ安息香酸、β−ヒドロキシナフトエ酸のようなヒドロキシカルボン酸とエピクロルヒドリンを反応させて得られるグリシジルエーテルエステル類、フタル酸、テレフタル酸のようなポリカルボン酸とエピクロルヒドリンを反応させて得られるポリグリシジルエステル類、更に、エポキシ化フェノールノボラック樹脂、エポキシ化クレゾールノボラック樹脂、エポキシ化ポリオレフィン、環式脂肪族エポキシ樹脂、ウレタン変性エポキシ樹脂等を挙げることができるが、しかし、本発明において、エポキシ樹脂は上記例示に限定されるものではない。
【００４７】
例えば、本発明によれば、上記エポキシ樹脂として、分子内に２個以上のエポキシ基を有するグリシジルグリコールウリル類も用いることができる。
【００４８】
そのようなグリシジルグリコールウリル類は、一般式（IV）
【００４９】
【化９】
0006420185.tif 000010
【００５０】
（式中、Ｒ1及びＲ2はそれぞれ独立に水素原子、炭素原子数１〜４の低級アルキル基又はフェニル基を示し、Ｒ3、Ｒ4及びＲ5の少なくとも１つはグリシジル基であり、残余はそれぞれ独立に水素原子又はグリシジル基を示す。）
で表される。
【００５１】
従って、そのようなグリシジルグリコールウリル類として、例えば、
１，３−ジグリシジルグリコールウリル、
１，４−ジグリシジルグリコールウリル、
１，６−ジグリシジルグリコールウリル、
１，３，４−トリグリシジルグリコールウリル、
１，３，４，６−テトラグリシジルグリコールウリル、
１，３−ジグリシジル−３ａ−メチルグリコールウリル、
１，４−ジグリシジル−３ａ−メチルグリコールウリル、
１，６−ジグリシジル−３ａ−メチルグリコールウリル、
１，３，４−トリグリシジル−３ａ−メチルグリコールウリル、
１，３，４，６−テトラグリシジル−３ａ−メチルグリコールウリル、
１，３−ジグリシジル−３ａ，６ａ−ジメチルグリコールウリル、
１，４−ジグリシジル−３ａ，６ａ−ジメチルグリコールウリル、
１，６−ジグリシジル−３ａ，６ａ−ジメチルグリコールウリル、
１，３，４−トリグリシジル−３ａ，６ａ−ジメチルグリコールウリル、
１，３，４，６−テトラグリシジル−３ａ，６ａ−ジメチルグリコールウリル、
１，３−ジグリシジル−３ａ，６ａ−ジフェニルグリコールウリル、
１，４−ジグリシジル−３ａ，６ａ−ジフェニルグリコールウリル、
１，６−ジグリシジル−３ａ，６ａ−ジフェニルグリコールウリル、
１，３，４−トリグリシジル−３ａ，６ａ−ジフェニルグリコールウリル、
１，３，４，６−テトラグリシジル−３ａ，６ａ−ジフェニルグリコールウリル
等を挙げることができる。
【００５２】
上記一般式（IV）で表されるグリシジルグリコールウリル類は、一般式（Ｖ）
【００５３】
【化１０】
0006420185.tif 000011
【００５４】
（式中、Ｒ1及びＲ2はそれぞれ独立に水素原子、炭素原子数１〜４の低級アルキル基又はフェニル基を示し、Ｒ6、Ｒ7及びＲ8の少なくとも１つはアリル基であり、残余はそれぞれ独立に水素原子又はアリル基を示す。）
で表されるアリルグリコールウリル類に酸化剤を作用させて、上記アリルグリコールウリル類の有するアリル基の炭素間二重結合を酸化し、エポキシ化することによって得ることができる。
【００５５】
一般に、炭素間二重結合を酸化して、エポキシ化する方法は、既によく知られており、本発明においては、そのような方法によることができる。そのような方法として、例えば、オキソン試薬、過酢酸、メタクロロ過安息香酸等の過酸を用いる方法を挙げることができる。
【００５６】
上記方法において、過酸は、アリルグリコールウリル類の有するアリル基に対して、好ましくは、１．０〜５．０当量の割合で用いられる。
【００５７】
反応溶媒は、反応を阻害しない限りは、特に制限されることなく、任意のものを用いることができるが、塩化メチレン、クロロホルム、四塩化炭素、クロロトリフルオロメタン、ジクロロエタン、クロロベンゼン、ジクロロベンゼンのようなハロゲン化炭化水素類は好ましく用いることができる反応溶媒である。
【００５８】
上記過酸を用いてアリルグリコールウリル類を酸化するときの反応温度は、通常、−１０〜１５０℃の範囲であり、好ましくは、０℃〜１００℃の範囲である。また、反応時間は、反応温度にもよるが、通常、１〜２４時間の範囲であり、好ましくは、１〜６時間の範囲である。
【００５９】
反応終了後、得られた反応混合物から抽出したり、又は適宜の溶媒中から結晶化させ、濾別したりすることによって、目的とするグリシジルグリコールウリル類を得ることができる。
【００６０】
上記一般式（Ｖ）で表されるアリルグリコールウリル類のうち、代表例として、Ｒ1及びＲ2がいずれも水素原子であるアリルグリコールウリル類、例えば、１，３−ジアリルグリコールウリル、１，４−ジアリルグリコールウリル及び１，３，４−トリアリルグリコールウリルの製造について説明する。
【００６１】
上記１，３−ジアリルグリコールウリル、１，４−ジアリルグリコールウリル及び１，３，４−トリアリルグリコールウリルはそれぞれ、通常、下記の第１工程と第２工程によって得ることができる。
【００６２】
１，３−ジアリルグリコールウリルは、第１工程において、尿素とグリオキザールを通常、水中にて塩基触媒の存在下に反応させ、次いで、かくして得られた反応生成物を第２工程において、通常、水中にて酸触媒の存在下にジアリル尿素と反応させることによって得ることができる。
【００６３】
１，４−ジアリルグリコールウリルは、第１工程において、アリル尿素とグリオキザールを通常、水中にて塩基触媒の存在下に反応させ、次いで、かくして得られた反応生成物を第２工程において、通常、水中にて酸触媒の存在下にアリル尿素と反応させることによって得ることができる。また、１，４−ジアリルグリコールウリルは、アリル尿素とグリオキザールを、第１工程を経ずに第２工程の条件で反応させることによっても得ることができる。
【００６４】
また、１，３，４−トリアリルグリコールウリルは、第１工程において、アリル尿素とグリオキザールを通常、水中にて塩基触媒の存在下に反応させ、次いで、かくして得られた反応生成物を第２工程において、通常、水中にて酸触媒の存在下にジアリル尿素と反応させることによって得ることができる。
【００６５】
上記１，３−ジアリルグリコールウリル、１，４−ジアリルグリコールウリル及び１，３，４−トリアリルグリコールウリルのいずれの製造においても、第１工程において、グリオキザールは、尿素又はアリル尿素１モル部に対して、通常、０．５〜２．０モル部の範囲で用いられ、好ましくは、０．８〜１．６モル部の範囲で用いられる。
【００６６】
上記第１工程において用いられる塩基触媒としては、例えば、水酸化ナトリウム、水酸化カリウム等の水酸化物や、炭酸ナトリウム、炭酸カリウム等の炭酸塩を挙げることができる。これら塩基触媒は、尿素又はアリル尿素１モル部に対して、通常、０．１〜１．０モル部の範囲で用いられる。
【００６７】
また、上記第１工程において、溶媒は、反応を阻害しない限りは、特に制限されることなく、任意のものを用いることができる。例えば、水は好ましく用いることができる反応溶媒である。
【００６８】
上記第１工程における反応温度は、通常、−１０〜１５０℃の範囲であり、好ましくは、０℃〜１００℃の範囲である。反応時間は、反応温度にもよるが、通常、１〜２４時間の範囲であり、好ましくは、１〜６時間の範囲である。
【００６９】
上記第１工程の終了後、過剰のグリオキザールと溶媒を留去して、反応生成物を濃縮物として得、これを第２工程に供してもよく、また、第１工程の終了後、得られた反応混合物をそのまま、第２工程に供してもよい。
【００７０】
上記第２工程においては、アリル尿素又はジアリル尿素は、第１工程において用いた尿素又はアリル尿素１モル部に対して、通常、０．２〜２．０モル部の範囲で用いられ、好ましくは、０．３〜１．５モル部の範囲で用いられる。尚、１，４−ジアリルグリコールウリルを、アリル尿素とグリオキザールから第１工程を経ずに、第２工程の条件で反応させて得る場合、グリオキザールは、アリル尿素１モル部に対して、通常、０．２〜１．０モル部の範囲で用いられ、好ましくは、０．３〜０．７モル部の範囲で用いられる。
【００７１】
上記第２工程において用いられる酸触媒としては、硫酸、塩酸、硝酸、酢酸、ギ酸、トルエンスルホン酸等を挙げることができる。これらの酸触媒は、単独で、又は２種以上を組み合わせて用いることができる。また、これら酸触媒は、第１工程において用いた尿素又はアリル尿素１モル部に対して、通常、０．１〜１００モル部の範囲で用いられる。
【００７２】
上記第２工程においても、溶媒は、反応を阻害しない限りは、特に制限されることなく、任意のものを用いることができるが、通常、上記第１工程と同じ水が好ましく用いられる。
【００７３】
上記第２工程における反応温度は、通常、−１０〜２００℃の範囲であり、好ましくは、０℃〜１５０℃の範囲である。反応時間は、反応温度のもよるが、通常、１〜２４時間の範囲であり、好ましくは、１〜１２時間の範囲である。
【００７４】
第２工程の終了後、得られた反応混合物から抽出操作等によって、生成したアリルグリコールウリル類を適宜に取り出すことができる。必要であれば、更に水等の溶媒による洗浄、活性炭処理、シリカゲルクロマトグラフィー等によって、得られたアリルグリコールウリル類を精製することができる。
【００７５】
上記一般式（Ｖ）で表されるアリルグリコールウリル類であって、７位置及び／又は８位置に低級アルキル基及び／又はフェニル基を有するものは、上述したそれぞれの製造方法において、置換基として、目的とするアリルグリコールウリル類に対応して、低級アルキル基及び／又はフェニル基を有するグリオキザール類を用いることによって得ることができる。
【００７６】
例えば、１，３，４−トリアリル−３ａ，６ａ−ジフェニルグリコールウリルは、上述した１，３，４−トリアリルグリコールウリルの製造において、グリオキザールに代えて、ジフェニルグリオキザールを用いることによって得ることができる。
【００７７】
本発明によるエポキシ樹脂組成物におけるアミン類からなる硬化促進剤としては、従来から知られているように、エポキシ基と付加反応し得る活性水素を分子内に１個以上有すると共に、第１級アミノ基、第２級アミノ基及び第３級アミノ基から選ばれるアミノ基を分子内に少なくとも１個有するものであればよい。このようなアミン類からなる硬化促進剤として、例えば、ジエチレントリアミン、トリエチレンテトラミン、ｎ−プロピルアミン、２−ヒドロキシエチルアミノプロピルアミン、シクロヘキシルアミン、４，４′−ジアミノジシクロヘキシルメタンのような脂肪族アミン類、４，４′−ジアミノジフェニルメタン、ｏ−メチルアニリン等の芳香族アミン類、２−エチル−４−メチルイミダゾール、２−メチルイミダゾール、２−エチル−４−メチルイミダゾリン、２，４−ジメチルイミダゾリン、ピペリジン、ピペラジンのような窒素含有複素環化合物等を挙げることができる。しかし、本発明において、アミン類からなる硬化促進剤は上記例示に限定されるものではない。
【００７８】
更に、本発明によるエポキシ樹脂組成物においては、上述したアミン類からなる硬化促進剤以外にも、アミン類とエポキシ化合物との反応生成物や、また、分子内に１個以上のイソシアネート基を有する化合物と分子内に少なくとも１個の第１級及び／又は第２級アミノ基を有する化合物との反応生成物を硬化促進剤として用いることができる。
【００７９】
上記アミン類とエポキシ化合物との反応生成物は、室温ではエポキシ樹脂に不溶性の固体であって、加熱することによって可溶化して、硬化促進剤として機能するので、潜在性硬化促進剤ともいわれている。以下、上記アミン類とエポキシ化合物との反応生成物からなる硬化促進剤を潜在性硬化促進剤という。このような潜在性硬化促進剤は、イソシアネート化合物や酸性化合物にて表面処理されていてもよい。
【００８０】
上記潜在性硬化促進剤の製造に用いるエポキシ化合物としては、例えば、ビスフェノールＡ、ビスフェノールＦ、カテコール、レゾルシノール等の多価フェノール又はグリセリンやポリエチレングリコールのような多価アルコールとエピクロルヒドリンを反応させて得られるポリグリシジルエーテル、ｐ−ヒドロキシ安息香酸、β−ヒドロキシナフトエ酸のようなヒドロキシカルボン酸とエピクロルヒドリンを反応させて得られるグリシジルエーテルエステル、フタル酸、テレフタル酸のようなポリカルボン酸とエピクロルヒドリンを反応させて得られるポリグリシジルエステル、４，４′−ジアミノジフェニルメタンやｍ−アミノフェノール等とエピクロルヒドリンを反応させて得られるグリシジルアミン化合物、更には、エポキシ化フェノールノボラック樹脂、エポキシ化クレゾールノボラック樹脂、エポキシ化ポリオレフィン等の多官能性エポキシ化合物や、ブチルグリシジルエーテル、フェニルグリシジルエーテル、グリシジルメタクリレート等の単官能性エポキシ化合物等が挙げられるが、これらに限定されるものではない。
【００８１】
また、上記潜在性硬化促進剤の製造に用いるアミン類は、エポキシ基と付加反応し得る活性水素を分子内に１個以上有すると共に、第１級アミノ基、第２級アミノ基及び第３級アミノ基から選ばれるアミノ基を少なくとも１個、分子内に有するものであればよい。
【００８２】
このようなアミン類として、例えば、ジエチレントリアミン、トリエチレンテトラミン、ｎ−プロピルアミン、２−ヒドロキシエチルアミノプロピルアミン、シクロヘキシルアミン、４，４′−ジアミノジシクロヘキシルメタンのような脂肪族アミン類、４，４′−ジアミノジフェニルメタン、ｏ−メチルアニリン等の芳香族アミン化合物、２−エチル−４−メチルイミダゾール、２−メチルイミダゾール、２−エチル−４−メチルイミダゾリン、２，４−ジメチルイミダゾリン、ピペリジン、ピペラジンのような窒素含有複素環化合物等を挙げることができるが、これらに限定されるものではない。
【００８３】
上述したアミン類のなかで、分子内に第３級アミノ基を有する第３級アミン類は、すぐれた硬化促進性を有する潜在性硬化促進剤を与える原料である。そのような第３級アミン類の具体例としては、例えば、ジメチルアミノプロピルアミン、ジエチルアミノプロピルアミン、ジ−ｎ−プロピルアミノプロピルアミン、ジブチルアミノプロピルアミン、ジメチルアミノエチルアミン、ジエチルアミノエチルアミン、Ｎ−メチルピペラジン等のようなアミン類、２−メチルイミダゾール、２−エチルイミダゾール、２−エチル−４−メチルイミダゾール、２−フェニルイミダゾール等のイミダゾール化合物等のような分子内に第３級アミノ基を有する第１級又は第２級アミン類や、２−ジメチルアミノエタノール、１−メチル−２−ジメチルアミノエタノール、１−フェノキシメチル−２−ジメチルアミノエタノール、２−ジエチルアミノエタノール、１−ブトキシメチル−２−ジメチルアミノエタノール、１−（２−ヒドロキシ−３−フェノキシプロピル）−２−メチルイミダゾール、１−（２−ヒドロキシ−３−フェノキシプロピル）−２−エチル−４−メチルイミダゾール、１−（２−ヒドロキシ−３−ブトキシプロピル）−２−メチルイミダゾール、１−（２−ヒドロキシ−３−ブトキシプロピル）−２−エチル−４−メチルイミダゾール、１−（２−ヒドロキシ−３−フェノキシプロピル）−２−フェニルイミダゾリン、１−（２−ヒドロキシ−３−ブトキシプロピル）−２−メチルイミダゾリン、２−（ジメチルアミノメチル）フェノール、２，４，６−トリス（ジメチルアミノメチル）フェノール、Ｎ−β−ヒドロキシエチルホルモリン、２−ジメチルアミノエタンチオール、２−メルカプトピリジン、２−メルカプトベンゾイミダゾール、２−メルカプトベンゾチアゾール、４−メルカプトピリジン、Ｎ，Ｎ−ジメチルアミノ安息香酸、Ｎ，Ｎ−ジメチルグリシン、ニコチン酸、イソニコチン酸、ピコリン酸、Ｎ，Ｎ−ジメチルグリシンヒドラジド、Ｎ，Ｎ−ジメチルプロピオン酸ヒドラジド、ニコチン酸ヒドラジド、イソニコチン酸ヒドラジド等のような、分子内に３級アミノ基を有するアルコール類、フェノール類、チオール類、カルボン酸類、ヒドラジド類等を挙げることができる。
【００８４】
本発明によるエポキシ樹脂組成物の保存安定性を更に向上させるために、上記潜在性硬化促進剤を製造する際に、第３成分として分子内に活性水素を２個以上有する活性水素化合物を加えることもできる。このような活性水素化合物として、例えば、ビスフェノールＡ、ビスフェノールＦ、ビスフェノールＳ、ヒドロキノン、カテコール、レゾルシノール、ピロガロール、フェノールノボラック樹脂等の多価フェノール類、トリメチロールプロパン等の多価アルコール類、アジピン酸、フタル酸等の多価カルボン酸類、１，２−エタンジチオール、２−メルカプトエタノール、１−メルカプト−３−フェノキシ−２−プロパノール、メルカプト酢酸、アントラニル酸、乳酸等を挙げることができるが、これらに限定されるものではない。
【００８５】
更に、潜在性硬化促進剤の製造の際に、表面処理剤として用いられるイソシアネート化合物としては、例えば、ｎ−ブチルイソシアネート、イソプロピルイソシアネート、フェニルイソシアネート、ベンジルイソシアネート等のような単官能イソシアネート化合物、ヘキサメチレンジイソシアネート、トルイレンジイソシアネート、１，５−ナフタレンジイソシアネート、ジフェニルメタン−４，４′−ジイソシアネート、イソホロンジイソシアネート、キシリレンジイソシアネート、パラフェニレンジイソシアネート、１，３，６−ヘキサメチレントリイソシアネート、ビシクロヘプタントリイソシアネート等のような多官能イソシアネート化合物を挙げることができる。
【００８６】
上記多官能イソシアネート化合物に代えて、上記多官能イソシアネート化合物と活性水素化合物との反応によって得られる末端イソシアネート基含有化合物も用いることができる。このような化合物の例としては、トルイレンジイソシアネートとトリメチロールプロパンの反応により得られる末端イソシアネート基を有する付加反応物、トルイレンジイソシアネートとペンタエリスリトールの反応により得られる末端イソシアネート基を有する付加反応物等を挙げることができる。
【００８７】
しかし、潜在性硬化促進剤の製造の際に、表面処理剤として用いられるイソシアネート化合物は、上記に限定されるものではない。
【００８８】
また、潜在性硬化促進剤の製造の際に、表面処理剤として用いられる酸性物質は、気体、液体又は固体のいずれでもよく、また、無機酸、有機酸のいずれでもよく、例えば、炭酸ガス、亜硫酸ガス、硫酸、塩酸、シュウ酸、リン酸、酢酸、ギ酸、プロピオン酸、アジピン酸、カプロン酸、乳酸、琥珀酸、酒石酸、セバシン酸、ｐ−トルエンスルホン酸、サリチル酸、ホウ酸、タンニン酸、アルギン酸、ポリアクリル酸、ポリメタクリル酸、フェノール、ピロガロール、フェノール樹脂、レゾルシン樹脂等を挙げることができるが、これらに限定されるものではない。
【００８９】
上述した潜在性硬化促進剤は、上記エポキシ化合物と上記アミン類と、必要に応じて、上記活性水素化合物を混合し、室温から２００℃の温度において反応させた後、固化、粉砕するか、又はメチルエチルケトン、ジオキサン、テトラヒドロフラン等の溶媒中で反応させ、脱溶媒後、固形分を粉砕することによって容易に得ることができる。
【００９０】
本発明によるエポキシ樹脂組成物において、上記一般式（Ｉ）で表される本発明のイソシアヌレート類は、エポキシ樹脂のエポキシ当量数に対する上記一般式（Ｉ）で表される本発明のイソシアヌレート類のＳＨ当量数の比、即ち、上記本発明のイソシアヌレート類のＳＨ当量数／エポキシ樹脂のエポキシ当量数なる当量数比が０．５〜１．２となるように用いられる。また、上記潜在性硬化促進剤は、エポキシ樹脂１００重量部に対して、通常、０．１〜１０重量部の範囲で用いられる。
【００９１】
上記潜在性硬化促進剤は市販品を用いることができる。そのような市販品として、例えば、「アミキュア ＰＮ−２３」（味の素ファインテクノ（株）商品名）、「アミキュア ＰＮ−Ｈ」（味の素ファインテクノ（株）商品名）、「アミキュア ＭＹ−２４」（味の素ファインテクノ（株）商品名）、「ノバキュア ＨＸ−３７４２」（旭化成（株）商品名）、「ノバキュア ＨＸ−３７２１」（旭化成（株）商品名）等を挙げることができるが、これらに限定されるものではない。
【００９２】
本発明によるエポキシ樹脂組成物は、必要に応じて充填剤、希釈剤、溶剤、顔料、可撓性付与剤、カップリング剤、酸化防止剤等、種々の添加剤を含むことができる。
【００９３】
本発明によるエポキシ樹脂組成物において、上記添加剤としてイソシアネート基含有化合物を用いた場合は、エポキシ樹脂組成物の硬化性を著しく損なうことなく、その接着力を向上させることができる。
【００９４】
そのようなイソシアネート基含有化合物は、特に限定されるものではないが、例えば、ｎ−ブチルイソシアネート、イソプロピルイソシアネート、２−クロロエチルイソシアネート、フェニルイソシアネート、ｐ−クロロフェニルイソシアネート、ベンジルイソシアネート、ヘキサメチレンジイソシアネート、２−エチルフェニルイソシアネート、２，６−ジメチルフェニルイソシアネート、２，４−トルエンジイソシアネート、２，６−トルエンジイソシアネート、１，５−ナフタレンジイソシアネート、ジフェニルメタン−４，４′−ジイソシアネート、トリジンジイソシアネート、イソホロンジイソシアネート、キシリレンジイソシアネート、パラフェニレンジイソシアネート、１，３，６−ヘキサメチレントリイソシアネート、ビシクロヘプタントリイソシアネート等を挙げることができる。
【００９５】
このようなイソシアネート基含有化合物は、エポキシ樹脂１００重量部に対して、通常、０．１〜２０重量部の範囲で用いられる。
【００９６】
本発明によれば、分子内に１個以上のイソシアネート基を有する化合物と分子内に少なくとも１個の第１級及び／又は第２級アミノ基を有する化合物との反応生成物も硬化促進剤として用いることができる。
【００９７】
このような硬化促進剤は、分子内に１個以上のイソシアネート基を有する化合物と第１級及び／又は第２級アミノ基を有する化合物をジクロロメタン等の有機溶剤中で反応させることによって得ることができる。
【００９８】
上記分子内に１個以上のイソシアネート基を有する化合物としては、例えば、ｎ−ブチルイソシアネート、イソプロピルイソシアネート、２−クロロエチルイソシアネート、フェニルイソシアネート、ｐ−ブロモフェニルイソシアネート、ｍ−クロロフェニルイソシアネート、ｏ−クロロフェニルイソシアネート、ｐ−クロロフェニルイソシアネート、２，５−ジクロロフェニルイソシアネート、３，４−ジクロロフェニルイソシアネート、２，６−ジメチルフェニルイソシアネート、ｏ−フルオロフェニルイソシアネート、ｐ−フルオロフェニルイソシアネート、ｍ−トリルイソシアネート、ｐ−トリルイソシアネート、ｏ−トリフルオロメチルフェニルイソシアネート、ｍ−トリフルオロメチルフェニルイソシアネート、ベンジルイソシアネート、ヘキサメチレンジイソシアネート、２，４−トルイレンジイソシアネート、２，６−トルイレンジイソシアネート、１，５−ナフタレンジイソシアネート、ジフェニルメタン−４，４′−ジイソシアネート、２，２−ジメチルジフェニルメタン−４，４′−ジイソシアネート、トリジンジイソシアネート、イソホロンジイソシアネート、キシリレンジイソシアネート、１，３−ビス（イソシアネートメチル）シクロヘキサン、ｐ−フェニレンジイソシアネート、１，３，６−ヘキサメチレントリイソシアネート、ビシクロヘプタントリイソシアネート、トリス−（３−イソシアナト−４−メチルフェニル）イソシアヌレート、トリス−（６−イソシアナトヘキシル）イソシアヌレート等を挙げることができるが、これらに限定されるものではない。
【００９９】
また、上記分子内に少なくとも１つの第１級及び／又は第２級アミノ基を有する化合物としては、例えば、ジメチルアミン、ジエチルアミン、ジ−ｎ−プロピルアミン、ジ−ｎ−ブチルアミン、ジ−ｎ−ヘキシルアミン、ジ−ｎ−オクチルアミン、ジ−ｎ−エタノールアミン、ジメチルアミノプロピルアミン、ジエチルアミノプロピルアミン、モルホリン、ピペリジン、２，６−ジメチルピペリジン、２，２，６，６−テトラメチルピペリジン、ピペラジン、ピロリジン、ベンジルアミン、Ｎ−メチルベンジルアミン、シクロヘキシルアミン、メタキシリレンジアミン、１，３−ビス（アミノメチル）シクロヘキサン、イソホロンジアミン、Ｎ−アミノエチルピペラジン、２−メチルイミダゾール、２−エチル−４−メチルイミダゾール、２−ウンデシルイミダゾール、２−フェニルイミダゾール、１，１−ジメチルヒドラジン等を挙げることができるが、これらに限定されるものではない。
【０１００】
上述したように、本発明によるエポキシ樹脂組成物は、従来、知られているエポキシ樹脂組成物に比べて、耐加水分解性にすぐれており、更に、耐熱性や湿性等においてもすぐれており、接着剤やシール剤として好適に用いることができる。即ち、本発明による接着剤は、上述したエポキシ樹脂組成物を含み、また、本発明によるシール剤は上述したエポキシ樹脂組成物を含む。
【０１０１】
本発明による接着剤及びシール剤は、更に添加剤を含んでいてもよい。そのような添加剤としては、例えば、ケイ酸、ケイ酸マグネシウム、硫酸バリウム等の流動挙動調整剤、アルミナ等の熱伝導付与剤、銀、カーボン等の導電性付与剤、顔料、染料等の着色剤等を挙げることができる。これらの添加剤は、３本ロール、プラネタリーミキサー等、従来、知られている通常の混合機を用いて、上述したエポキシ樹脂組成物に混合することができる。
【実施例】
【０１０２】
以下に本発明を実施例によって説明するが、本発明はそれら実施例によって特に限定さ
れるものではない。
【０１０３】
実施例１
（１，３，５−トリス［３−（４−メルカプトブチルスルファニル）プロピル］イソシアヌレートの合成）
温度計を備えた１００ｍＬフラスコに、１，３，５−トリアリルイソシアヌレート２４９ｍｇ（１．０ｍｍｏｌ）と１，４−ブタンジチオール３．７ｇ（３０ｍｍｏｌ）を入れ、これにアゾビスイソブチロニトリル２０ｍｇ（０．１２ｍｍｏｌ）を加えた後、撹拌しながら、７０℃にて４時間反応を行った。反応終了後、減圧下、１００℃で濃縮し、１，３，５−トリス［３−（４−メルカプトブチルスルファニル）プロピル］イソシアヌレート５８９ｍｇを透明液体として得た。収率９６％。
【０１０４】
得られた１，３，５−トリス［３−（４−メルカプトブチルスルファニル）プロピル］イソシアヌレートのＩＲスペクトルを図１に示す。また、その１Ｈ−ＮＭＲスペクトル（ＣＤＣｌ３）におけるδ値は下記のとおりであった。
【０１０５】
４．００（ｔ，６Ｈ），２．７０（ｔ，６Ｈ），２．５２−２．５９（ｍ，１２Ｈ），１．９２−１．９８（ｍ，６Ｈ），１．６５−１．８４（ｍ，１２Ｈ），１．３７（ｔ，３Ｈ）
【０１０６】
（エポキシ樹脂組成物の調製）
以下においては、エポキシ樹脂（三菱化学（株）製「ｊＥＲ８２８」）に上記実施例１で得られた１，３，５−トリス［３−（４−メルカプトブチルスルファニル）プロピル］イソシアヌレートを硬化剤として配合し、硬化促進剤として固体分散型アミンアダクト系潜在性硬化促進剤（味の素ファインテクノ（株）製「アミキュアＰＮ−２３」）２重量部を配合して、エポキシ樹脂組成物を調製した。
【０１０７】
比較のために、硬化剤として、次式（１）
【０１０８】
【化１１】
0006420185.tif 000012
【０１０９】
で表される１，３，５−トリス（３−メルカプトブチリルオキシエチル）−１，３，５−トリアジン−２，４，６（１Ｈ，３Ｈ，５Ｈ）−トリオン（昭和電工（株）製「カレンズＭＴ  ＮＲ１」、以下、チオール化合物（１）という。）及び次式（２）
【０１１０】
【化１２】
0006420185.tif 000013
【０１１１】
で表されるトリメチロールプロパントリス（３−メルカプトプロピオネート）（ＳＣ有機化学（株）製「ＴＭＭＰ」、以下、チオール化合物（２）という。）を硬化剤として用いた以外は、上記と同様にして、それぞれエポキシ樹脂組成物を調製した。
【０１１２】
実施例２
エポキシ樹脂１００重量部に１，３，５−トリス［３−（４−メルカプトブチルスルファニル）プロピル］イソシアヌレート９０重量部と潜在性硬化促進剤２重量部を配合して、エポキシ樹脂組成物を調製した。
【０１１３】
比較例１
実施例２において、１，３，５−トリス［３−（４−メルカプトブチルスルファニル）プロピル］イソシアヌレート９０重量部に代えて、チオール化合物（１）１０７重量部を用いた以外は、同様にして、エポキシ樹脂組成物を調製した。
【０１１４】
比較例２
実施例２において、１，３，５−トリス［３−（４−メルカプトブチルスルファニル）プロピル］イソシアヌレート９０重量部に代えて、チオール化合物（２）７５重量部を用いた以外は、同様にして、エポキシ樹脂組成物を調製した。
【０１１５】
（エポキシ樹脂組成物の硬化物の耐湿性の測定）
上記実施例２、比較例１及び２において得られたエポキシ樹脂組成物をブラスト処理したアルミニウム板（Ａ５０５２Ｐ、１００×２５×１．６ｍｍ、ＴＰ技研社製）に塗布し、８０℃で６０分間、硬化させて試験片を作製した。
【０１１６】
作製した試験片について、作製直後のものと、８５℃で８５％ＲＨ恒温恒湿槽で１０００時間曝露させたものの引張せん断接着強さをそれぞれＪＩＳ Ｋ６８５０に準拠して測定した。結果を表１に示す。
【０１１７】
【表１】
0006420185.tif 000014
【０１１８】
本発明のイソシアヌレート類を硬化剤として配合したエポキシ樹脂組成物の硬化物は、耐湿試験後の引張せん断接着強さが作製直後と実質的に同じであって、チオール化合物（１）及びチオール化合物（２）をそれぞれ硬化剤として配合したエポキシ樹脂組成物の硬化物に比べて、耐湿性にすぐれていることが示される。
【産業上の利用可能性】
【０１１９】
本発明のイソシアヌレート類は、新規な含硫黄化合物の合成中間体として有用であるほか、特に、エポキシ樹脂用硬化剤として有用である。
【０１２０】
また、このように、本発明のイソシアヌレート類を硬化剤として含むエポキシ樹脂組成物は、接着、シーリング、封止、注型、成型、塗装、コーティング等の用途に好適に用いることができる。
【図１】
0006420185.tif 000019